【手続補正書】
【提出日】平成23年7月6日(2011.7.6)
【手続補正１】
【補正対象書類名】明細書
【補正対象項目名】００３９
【補正方法】変更
【補正の内容】
【００３９】
特に好ましい製品は、既に記載したステープルファイバー、高引張強度の糸、撚糸(ステープルファイバーおよびフィラメント糸)、不織布、織布、ウェブ、パッケージ、および編布である。好ましい製品は、例えば、自動車および商用車工業の排ガス制御系における取付けマット、炉構築および防火工業において適用するための製品(全ての運搬手段における台座のための耐火カバー、防火幕など)、および個人用保護装置である。
本発明の好ましい態様は、以下を包含する。
［１］シリカに基づく高温耐性の無機繊維であって、以下の組成を有することを特徴とする繊維：
・８１〜９４重量％のＳｉＯ２、
・６〜１９重量％のＡｌ２Ｏ３、
・０〜１２重量％のＺｒＯ２、
・０〜１２重量％のＴｉＯ２、
・０〜３重量％のＮａ２Ｏ、および
・最大で１.５重量％のさらなる成分。
［２］さらなる成分が、Ｌｉ２Ｏ、Ｋ２Ｏ、ＣａＯ、ＭｇＯ、ＳｒＯ、ＢａＯ、Ｙ２Ｏ３、Ｌａ２Ｏ３、Ｆｅ２Ｏ３、およびこれらの混合物から選択されることを特徴とする上記［１］に記載のシリカに基づく高温耐性の無機繊維。
［３］繊維が、約６〜１３重量％のＡｌ２Ｏ３、より好ましくは約８〜１３重量％のＡｌ２Ｏ３、最も好ましくは約８〜１１重量％のＡｌ２Ｏ３を含有することを特徴とする上記［１］または［２］に記載のシリカに基づく高温耐性の無機繊維。
［４］繊維が、約２〜９重量％のＺｒＯ２、より好ましくは約３〜７重量％のＺｒＯ２、および／または約２〜９重量％のＴｉＯ２、より好ましくは約３〜７重量％のＴｉＯ２を含有することを特徴とする上記［１］〜［３］のいずれかに記載のシリカに基づく高温耐性の無機繊維。
［５］繊維が、約０〜２重量％のＮａ２Ｏ、好ましくは約０〜１重量％のＮａ２Ｏ、最も好ましくは約０〜０.５重量％のＮａ２Ｏを含有することを特徴とする上記［１］〜［４］のいずれかに記載のシリカに基づく高温耐性の無機繊維。
［６］繊維が、フィラメントまたはステープルファイバーの形態で存在することを特徴とする上記［１］〜［５］のいずれかに記載のシリカに基づく高温耐性の無機繊維。
［７］繊維が、１１００℃において２時間の熱処理の後に、以下の特性：
・伸び１.４〜１.６％、および／または
・Ｅモジュラス４５〜５３ＧＰａ、および／または
・破壊荷重２０〜２５ｍＮ、および／または
・引張強度６００〜７５０ＭＰａ、
を有することを特徴とする上記［１］〜［６］のいずれかに記載のシリカに基づく高温耐性の無機繊維。
［８］以下の組成：
・５５〜８０重量％のＳｉＯ２、
・５〜１９重量％のＡｌ２Ｏ３、
・１５〜２６重量％のＮａ２Ｏ、
・０〜１２重量％のＺｒＯ２、
・０〜１２重量％のＴｉＯ２、および
・最大で１.５重量％のさらなる成分、
を有するガラス組成物の酸抽出によって得られることを特徴とする上記［１］〜［７］のいずれかに記載のシリカに基づく高温耐性の無機繊維。
［９］上記［１］〜［８］のいずれかに記載のシリカに基づく高温耐性の無機繊維の製造方法であって、以下の工程を含んでなることを特徴とする方法：
(ａ)以下の組成：
・５５〜８０重量％のＳｉＯ２、
・５〜１９重量％のＡｌ２Ｏ３、
・１５〜２６重量％のＮａ２Ｏ、
・０〜１２重量％のＺｒＯ２、
・０〜１２重量％のＴｉＯ２、および
・最大で１.５重量％のさらなる成分、
を有する出発ガラス組成物を溶融し；
(ｂ)工程(ａ)の溶融物からフィラメントまたはステープルファイバーを形成し；
(ｃ)工程(ｂ)で得られたフィラメントまたはステープルファイバーを酸抽出し；
(ｄ)工程(ｃ)からの抽出したフィラメントまたはステープルファイバーを濯いで、残留する酸および／または塩残留物を除去し；そして
(ｅ)工程(ｄ)で得られたフィラメントまたはステープルファイバーを乾燥する。
［１０］工程(ｃ)の酸処理を、無機酸、特に塩酸、硫酸、硝酸またはリン酸を用いて、あるいは、有機酸、特に酢酸、ギ酸またはシュウ酸を用いて行うことを特徴とする上記［９］に記載のシリカに基づく高温耐性の無機繊維の製造方法。
［１１］酸抽出を、約３５〜８０℃の温度で少なくとも６時間にわたって行うことを特徴とする上記［９］または［１０］に記載のシリカに基づく高温耐性の無機繊維の製造方法。
［１２］高引張強度の糸を製造するための、上記［１］〜［８］のいずれかに記載のシリカに基づく高温耐性の無機繊維または上記［９］〜［１１］のいずれかに記載の方法によって得られるシリカに基づく高温耐性の無機繊維の使用。
［１３］触媒の取付けマットを製造するための、上記［１］〜［８］のいずれかに記載のシリカに基づく高温耐性の無機繊維または上記［９］〜［１１］のいずれかに記載の方法によって得られるシリカに基づく高温耐性の無機繊維の使用。
［１４］上記［１］〜［８］のいずれかに記載のシリカに基づく高温耐性の無機繊維または上記［９］〜［１１］のいずれかに記載の方法によって得られるシリカに基づく高温耐性の無機繊維からなる繊維製品。
［１５］繊維製品が、ステープルファイバー、高引張強度の糸、撚糸、不織布、織布、ウェブ、リボン、パッケージ、および編布から選択されることを特徴とする上記［１４］に記載の繊維製品。
［１６］繊維製品が、自動車および商用車工業のための取付けマット、炉構築のための製品、防火工業のための製品、および個人用保護装置から選択されることを特徴とする上記［１４］または［１５］に記載の繊維製品。
【手続補正２】
【補正対象書類名】特許請求の範囲
【補正対象項目名】全文
【補正方法】変更
【補正の内容】
【特許請求の範囲】
【請求項１】
シリカに基づく高温耐性の無機繊維であって、以下の組成を有することを特徴とする繊維：
・８１〜９４重量％のＳｉＯ２、
・６〜１９重量％のＡｌ２Ｏ３、
・２〜１２重量％のＺｒＯ２および／または２〜１２重量％のＴｉＯ２、
・０〜３重量％のＮａ２Ｏ、および
・最大で１.５重量％のさらなる成分。
【請求項２】
さらなる成分が、Ｌｉ２Ｏ、Ｋ２Ｏ、ＣａＯ、ＭｇＯ、ＳｒＯ、ＢａＯ、Ｙ２Ｏ３、Ｌａ２Ｏ３、Ｆｅ２Ｏ３、およびこれらの混合物から選択されることを特徴とする請求項１に記載のシリカに基づく高温耐性の無機繊維。
【請求項３】
繊維が、約６〜１３重量％のＡｌ２Ｏ３、より好ましくは約８〜１３重量％のＡｌ２Ｏ３、最も好ましくは約８〜１１重量％のＡｌ２Ｏ３を含有することを特徴とする請求項１または２に記載のシリカに基づく高温耐性の無機繊維。
【請求項４】
繊維が、約２〜９重量％のＺｒＯ２、より好ましくは約３〜７重量％のＺｒＯ２、および／または約２〜９重量％のＴｉＯ２、より好ましくは約３〜７重量％のＴｉＯ２を含有することを特徴とする請求項１〜３のいずれかに記載のシリカに基づく高温耐性の無機繊維。
【請求項５】
繊維が、約０〜２重量％のＮａ２Ｏ、好ましくは約０〜１重量％のＮａ２Ｏ、最も好ましくは約０〜０.５重量％のＮａ２Ｏを含有することを特徴とする請求項１〜４のいずれかに記載のシリカに基づく高温耐性の無機繊維。
【請求項６】
繊維が、フィラメントまたはステープルファイバーの形態で存在することを特徴とする請求項１〜５のいずれかに記載のシリカに基づく高温耐性の無機繊維。
【請求項７】
以下の組成：
・５５〜８０重量％のＳｉＯ２、
・５〜１９重量％のＡｌ２Ｏ３、
・１５〜２６重量％のＮａ２Ｏ、
・０〜１２重量％のＺｒＯ２、
・０〜１２重量％のＴｉＯ２、および
・最大で１.５重量％のさらなる成分、
を有するガラス組成物の酸抽出によって得られることを特徴とする請求項１〜６のいずれかに記載のシリカに基づく高温耐性の無機繊維。
【請求項８】
請求項１〜７のいずれかに記載のシリカに基づく高温耐性の無機繊維の製造方法であって、以下の工程を含んでなることを特徴とする方法：
(ａ)以下の組成：
・５５〜８０重量％のＳｉＯ２、
・５〜１９重量％のＡｌ２Ｏ３、
・１５〜２６重量％のＮａ２Ｏ、
・０〜１２重量％のＺｒＯ２、
・０〜１２重量％のＴｉＯ２、および
・最大で１.５重量％のさらなる成分、
を有する出発ガラス組成物を溶融し；
(ｂ)工程(ａ)の溶融物からフィラメントまたはステープルファイバーを形成し；
(ｃ)工程(ｂ)で得られたフィラメントまたはステープルファイバーを酸抽出し；
(ｄ)工程(ｃ)からの抽出したフィラメントまたはステープルファイバーを濯いで、残留する酸および／または塩残留物を除去し；そして
(ｅ)工程(ｄ)で得られたフィラメントまたはステープルファイバーを乾燥する。
【請求項９】
工程(ｃ)の酸処理を、無機酸、特に塩酸、硫酸、硝酸またはリン酸を用いて、あるいは、有機酸、特に酢酸、ギ酸またはシュウ酸を用いて行うことを特徴とする請求項８に記載のシリカに基づく高温耐性の無機繊維の製造方法。
【請求項１０】
酸抽出を、約３５〜８０℃の温度で少なくとも６時間にわたって行うことを特徴とする請求項８または９に記載のシリカに基づく高温耐性の無機繊維の製造方法。
【請求項１１】
高引張強度の糸を製造するための、請求項１〜７のいずれかに記載のシリカに基づく高温耐性の無機繊維または請求項８〜１０のいずれかに記載の方法によって得られるシリカに基づく高温耐性の無機繊維の使用。
【請求項１２】
触媒の取付けマットを製造するための、請求項１〜７のいずれかに記載のシリカに基づく高温耐性の無機繊維または請求項８〜１０のいずれかに記載の方法によって得られるシリカに基づく高温耐性の無機繊維の使用。
【請求項１３】
請求項１〜７のいずれかに記載のシリカに基づく高温耐性の無機繊維または請求項８〜１０のいずれかに記載の方法によって得られるシリカに基づく高温耐性の無機繊維からなる繊維製品。
【請求項１４】
繊維製品が、ステープルファイバー、高引張強度の糸、撚糸、不織布、織布、ウェブ、リボン、パッケージ、および編布から選択されることを特徴とする請求項１３に記載の繊維製品。
【請求項１５】
繊維製品が、自動車および商用車工業のための取付けマット、炉構築のための製品、防火工業のための製品、および個人用保護装置から選択されることを特徴とする請求項１３または１４に記載の繊維製品。